실시 예 , 비 교예 에 의해 얻 어 진 수지 조성물 을 사용 하 여 하 기 와 같 은 절연성 평가 샘플 을 제작 하 였 다 . 표면 을 # 400 연마 한 SUS 판 에 수지 조성물 을 스핀 코팅 ( 회전수 2000 rpm , 30 초 ) 한 것 을 , 컨베이어 형 노광 장치 ( 고압 수은 램프 , 퓨전 제조 LH 6 ) 를 사용 하 여 , 적산 광량 200 mJ / ㎠ 노광 하 였 다 . 그 후 , 250 ℃ 가열 한 핫 플레이트 상 에서 1 시간 가열 하 여 박막 을 형성 하 였 다 . 또한 , 그 박막 상 에 1 ㎠□ 의 사이즈 로 표면 저항 이 50 Ω / ㎠ 이하 가 되 도록 스퍼터 로 Au 전극 을 형성 하 였 다 .